СПОСОБ ПОЛУЧЕНИЯ ПОРИСТОГО СПЛАВА НА ОСНОВЕ НИКЕЛИДА ТИТАНА

1. Способ получения пористого сплава на основе никелида титана, включающий формовку шихты из смеси порошков титана и никеля в цилиндрической оправке, предварительный подогрев, инициацию реакции СВС и охлаждение, отличающийся тем, что шихту уплотняют до пористости 45-50%, а температуру предварительного подогрева выбирают в пределах 400-450°С.
2. Способ получения пористого сплава на основе никелида титана по п.1, отличающийся тем, что полученный пористый сплав подвергают нескольким циклам химического травления, включающим погружение на 2-3 с в раствор азотной и плавиковой кислот с последующей промывкой под струей воды, вплоть до появления металлического блеска, после чего образец погружают в воду на 10-12 ч.